(57)【要約】【課題】短時間で十分な接合強度が得られる金属板接合装置を提供する。【解決手段】接合する金属板１，２の重ね合わせ部に対し、三角柱状の突起部３０を持った上刃物３、突起部４０を持った下刃物４を当てがい、板厚方向に斜めに、かつ金属板１，２が切断されてしまわない範囲のストロークで押し込む。上刃物３、下刃物４の刃先移動軌跡は互いに相手刃物の内側となるようにラップさせ、金属板１，２の剪断面同士は塑性流動変形により接合部を形成する。このとき、ラップ量により囲まれる被接合部に圧縮力が作用し、接合完了時の圧縮部が収縮されるので、接合強度が向上する。また、刃物突起部３０，４０はその傾斜面から剪断面同士を互いに押しつけ合う押圧力を発生するので、接合部に作用する圧縮力をより高める。【選択図】図１
2008213046.tif 000002
【特許請求の範囲】
【請求項１】
重ね合わされた金属板の両側に所定形状のせん断刃を当てがい、重ね合わせ部を挟み込むように前記せん断刃を移動して前記金属板の剪断を行いながら、その剪断過程で生じる互いの剪断面の変形を利用して接合部を形成するようにした金属板の接合方法において、
前記接合部または接合面が前記金属板の厚み方向に対して、斜めに形成され、
一方のせん断刃の移動軌跡の延長線が他方のせん断刃の内側とオーバーラップするように、または前記延長線が互いに交差するように設定し、
接合後に設定された部材からはみ出てクロップとなる部分を、前記それぞれのせん断刃との間で支持するように配置される複数のクランプにより支持し、
前記せん断刃の移動に伴い、前記せん断刃に設けられた突起部が前記剪断面同士を互いに押し付けあう押圧力を発生するように前記金属板に食い込ませることを特徴とする金属板の接合方法。
【請求項２】
請求項１において、前記接合部または接合面の傾斜角が７５°以下となる金属板の接合方法。
【請求項３】
重ね合わされた金属板の両側の対向位置に所定形状のせん断刃を当てがい、重ね合わせ部を挟み込むように前記せん断刃を移動して前記金属板の剪断を行いながら、その剪断過程で生じる互いの剪断面の変形を利用して接合部を形成するようにした金属板の接合方法において、
前記剪断面同士を互いに押し付け合う押圧力が発生するように前記せん断刃の刃先の移動軌跡を設定し、
前記移動軌跡の延長線が互いに対抗するせん断刃の内側とオーバーラップするように、または前記延長線が互いに交差するように設定し、
接合後に接合された部材からはみ出てクロップとなる部分を、前記それぞれのせん断刃との間で支持するように配置される複数のクランプにより支持し、
前記せん断刃の移動に伴い、前記せん断刃に設けられた突起部が前記剪断面同士を互いに押し付けあう押圧力を発生するように前記金属板に食い込ませることを特徴とする金属板の接合方法。
【請求項４】
請求項３において、前記移動軌跡の少なくとも一方は、前記金属板の厚み方向に対して斜めになるように設定することを特徴とする金属板の接合方法。
【請求項５】
請求項４において、前記移動軌跡の延長線がオーバーラップするとき、前記金属板が鉄系材料の場合はオーバーラップ量を０．１ｍｍ〜１５ｍｍとする金属板の接合方法。
【請求項６】
請求項３〜５のいずれか１項において、前記せん断刃の移動量（ストローク）は、前記金属板の板厚の５０％〜１５０％とすることを特徴とする金属板の接合方法。
【請求項７】
剪断過程で生じる互いの剪断面の変形を利用して接合部を形成するようにした金属板の接合装置において、
金属板の重ね合わせ部を挟んでその両側の対向位置に配置されたせん断刃と、
前記重ね合わせ部を支持するように前記それぞれのせん断刃の外側に、すなわち接合後に接合された部材からはみ出てクロップとなる部分を前記それぞれのせん断刃との間で支持するように前記それぞれのせん断刃の外側に配置されたクランプと、
前記せん断断刃の移動に伴い、前記剪断面同士を互いに押し付けあう押圧力を発生して剪断過程で前記金属板に食い込むように、前記せん断刃の少なくとも一方の前記金属板と接触する部位に設けられた突起部と、
前記重ね合わせ部が間に挟み込まれるように、かつ前記接合部が斜めに形成されるように、前記せん断刃が互いに対向するせん断刃の内側とオーバーラップする移動方向に、または移動方向の延長線が互いに交差するように相対移動させる移動機構を設けたことを特徴とする金属板の接合装置。
【請求項８】
請求項７において、前記突起部は、前記金属板の厚み方向の頂きと板幅方向の幅をもつ三角柱状に形成されていることを特徴とする金属板の接合装置。
【請求項９】
請求項８において、前記突起部の前記剪断面に対向する面は、前記金属板の水平面に対してなす突起角（θ）が３０°以上、かつ前記せん断刃の移動方向に平行な線と前記水平面とのなす角度以下に形成されていることを特徴とする金属板の接合装置。
【請求項１０】
熱間圧延材を圧延する粗圧延機と仕上げ圧延機の間に、進行中の先行バーと後行バーを接続する接合装置を備えた熱間圧延設備において、
前記接合装置は、前記先行バーと後行バーの接合予定部を重ね合わせる重ね合せ機構と、重ね合わせた両バーの上下から押し込んで剪断しながら接合する上下のせん断刃を持つ接合機構と、前記せん断刃に押込力を加える剪断刃駆動機構を設け、
前記せん断刃は、金属板の重ね合わせ部を挟んでその両側の対向位置に配置されると共に、前記せん断断刃の移動に伴い、剪断面同士を互いに押し付けあう押圧力を発生して剪断過程で前記金属板に食い込むように、前記せん断刃の少なくとも一方の前記金属板と接触する部位に突起部を設け、
前記接合機構は、前記重ね合わせ部を支持するように前記それぞれのせん断刃の外側に、すなわち接合後に接合された部材からはみ出てクロップとなる部分を前記それぞれのせん断刃との間で支持するように前記それぞれのせん断刃の外側に配置されたクランプを設け、  
前記剪断刃駆動機構は、前記重ね合わせ部が間に挟み込まれ、かつ前記接合部が斜めに形成されるように、前記せん断刃が互いに対向するせん断刃の内側とオーバーラップする移動方向に、または移動方向の延長線が互いに交差するように相対移動させる移動機構を設けたことを特徴とする熱間圧延設備。
【請求項１１】
請求項１０において、前記剪断刃駆動機構は、上下の前記せん断刃を所定の待機位置に待機させ、両バーの重ね合わせ部が前記接合機構に到達したときに前記せん断刃の押し込みを開始し、前記せん断刃が接合完了までの押し込みストローク移動した時に前記せん断刃を後退させて前記待機位置に戻すサイクリックな動作と、前記せん断刃が前記バーと接触している間はバー移動に追従して前記せん断刃を移動させる同調動作とを行うように構成されていることを特徴とする熱間圧延設備。
【発明の詳細な説明】
【技術分野】
【０００１】
本発明は複数の金属板の接合装置、接合方法及び熱間圧延設備に係り、特に熱間圧延材を粗圧延機群及び仕上げ圧延機群にて圧延を行うに際し、短時間で熱間圧延材の接合を行い連続圧延を可能とする熱間圧延材の接合方法に関するものである。
【背景技術】
【０００２】
金属板の熱間圧延設備で仕上げ圧延を連続化して生産性、品質の向上及び操業の自動化を実現しようとする要望は極めて強い。その鍵となる技術は、熱間圧延材(以下、バー材)の接合である。冷間圧延材の場合は、圧延材厚さが薄いため、溶接等により十分な強度を有する接合を施した連続圧延が可能である。しかし、熱間圧延材の場合は、厚さが厚く、また圧延材の温度が低下する前に圧延を終了させなければならないため、圧延速度(圧延材の送り速度)が冷間圧延機に比べ速く、溶接での接合が困難である。
【０００３】
従来、バー材の接合方法として、電熱法、ガス加熱、溶削法及び摩擦法など多くの方式が提案されているが、いずれも接合に時間がかかりすぎるという欠点を有している。上述したように熱間圧延材の圧延速度が速いため、接合機を走行式にした場合は、バー材の接合が短時間に完了しないと接合機の走行距離が長くなり実現困難となる。また接合機を固定型にした場合は、バー材の厚みは通常２０〜５０mmと厚いため、バー材を蓄積するための巨大なルーパーが必要となる。従来のバー材接合の場合、接合前準備、押圧によるダレ、バリ除去などを含めて最短でも２０〜３０秒を要していた。
【０００４】
熱間圧延材の接合時間の短縮のための技術として、特許文献１に記載された技術が知られている。この技術は、先行圧延材と後行圧延材を重ねて、この２枚のバーを同時にせん断し、その過程で新生面同士で直接接触させ、強固な金属接合を得るというものである。
【０００５】
【特許文献１】特開平９−１７４１１７号公報
【発明の開示】
【発明が解決しようとする課題】
【０００６】
特許文献１に記載された接合技術においては、一方にせん断刃とクランプ、他方に支持台を配置して、支持台とクランプとで重なり合った２枚のバーをクランプし、その状態でせん断刃を動作させて新生面同士を接合する。単純かつ短時間で接合を完了できるので、特に熱間圧延設備に好適な方式である。
【０００７】
しかし、接合された金属板の曲がりを最小としながら、短時間で十分な接合強度を得る上で改善すべき問題があった。また、支持台側が材料をクランプするために接合後に残るクロップ長が長くなる問題があった。また、支持台側に金属板が曲がるため耐材料通板性を低下させる問題があった。
【０００８】
本発明の目的は、上記のような従来技術の問題点を克服し、十分な接合強度が得られ、かつクロップ長を短くできる金属板の接合法及び装置を提供することに有る。また、この接合方式をオンラインに適用でき、かつライン長を短縮できる熱間圧延設備を提供することに有る。
【課題を解決するための手段】
【０００９】
上記目的を達成するため本発明は、金属板の接合予定部を重ね合わせ、この重ね合わせ部をはさんで金属板の両側にせん断刃を当て、重ね合わせ部を間に挟み込むように前記せん断刃を相対移動しながら、その剪断過程で生じる互いの剪断面の塑性流動変形を利用して前記重ね合わせ部に接合部を形成するようにした金属板の接合方法である。
【００１０】
本発明の接合方法では、対向するせん断刃による剪断過程で生じる剪断面に、互いに押し付け合うような押圧力を作用させている。この押圧力はせん断刃と材料の接触部の抵抗によって発生する。これにより、接合部に圧縮力を作用させて接合部の断面積を縮小し、接合強度を向上することができる。剪断面に前記押圧力を作用させた場合、接合部またはその接合面は金属板の厚み方向に対して傾斜する。この傾斜角は７５°以下とするのが良い。
【００１１】
接合部を圧縮する押圧力の発生方法の一つにせん断刃をオーバーラップする方法がある。ここで、せん断刃のオーバーラップとは、せん断刃の刃先の移動軌跡の延長線が対向するせん断刃の刃先の内側になるように移動する方法である。上面から見ると、少なくとも接合完了時におけるせん断刃同士の一部が重なって見える。
【００１２】
図２３に、複数のオーバーラップ例を示す。（ａ）は上下のせん断刃３，４が板厚方向に平行する場合で、上下のせん断刃の移動軌跡の延長線のギャップεがオーバーラップ量である。（ｂ），（ｃ）は上下のせん断刃３，４が板厚方向に斜めの移動軌跡の例で、傾斜が逆向きになっている。オーバーラップ量は金属板の長手方向に対して、０．１ｍｍ〜１５ｍｍの範囲とするのが良い。
【００１３】
いずれの場合も、移動軌跡に沿ったせん断刃の剪断過程で、剪断面同士を互いに押し付け合う押圧力が発生するので、接合前のハッチング部が接合後のハッチング部のように圧縮される。このとき、接合完了後の接合部または接合面（対向するせん断刃の刃先間を結んだ面）は、板厚方向に対して必ず斜めになる。
【００１４】
接合部を圧縮する押圧力の発生方法としては、互いの移動軌跡の延長線がオーバーラップ量εで平行する場合（図２３）以外に、一方または両方の移動軌跡を斜めにして交差させてもよい。これによっても、接合部に圧縮力が作用し、また形成された接合部または接合面は斜めになる。
【００１５】
本発明では、この押圧力を顕著に増大させる手段として、前記せん断刃の先端面に剪断力に抵抗する反発力、つまり前記押圧力と同様の押圧力を発生する突起部（抵抗）を設けている。この場合は、突起部による押圧力が大きいので、せん断刃が上又は下の一方で、他方は支持台となる構成でも、従来に比べると接合強度を向上できる。
【００１６】
前記突起部は、例えば前記金属板の厚み方向の頂きと板幅方向の幅をもつ三角柱状に形成される。また、前記突起部の前記剪断面に対向する面（突起部面）は、前記金属板の水平面に対してなす突起角（θD）が３０°以上、かつ前記刃先移動軌跡に平行な線と前記水平面のなす角度以下に形成するのが良い。
【００１７】
前記せん断刃の移動量（ストローク）は、前記剪断過程の塑性流動変形が有効に作用するとともに前記重ね合わせ部の全てが切断されることのない範囲とするのが望ましく、前記金属板の板厚の５０％〜１５０％の範囲となる。
【００１８】
これによれば、前記剪断刃を押し込みながら剪断する際に、重ね合わされた金属板を完全には切断しないで接合することができるので、押込のためのエネルギーを低減できる。また、ストロークを板厚以上にすると、接合の結果として生じるクロップの連結が僅かまたは０になるので、後処理が容易になる。
【００１９】
また、上下の剪断刃による剪断過程で、前記押圧力の発生に対応して、前記重ね合わせ部を挟み込むようにクランプ力を加える。このクランプ力によって、重ね合わせ部を保持し、押圧力による接合部の圧縮を有効に作用させる。
【００２０】
本発明の上記した金属板の接合装置を、熱間圧延材を圧延する粗圧延機と仕上げ圧延機の間に適用した。前記接合装置は、前記先行バーと後行バーの接合予定部を重ね合わせる重ね合せ機構と、重ね合わせた両バーの上下から押し込んで剪断しながら接合する上下のせん断刃を持つ接合機構と、前記せん断刃に押し込みの動作を行わせるせん断刃駆動機構を設けている。
【００２１】
前記せん断刃は、前記バーの厚み方向に対して斜めになる刃先移動軌跡とほぼ一致した刃先角（θｘ）を有し、かつ前記せん断刃の先端面に押し込み時に前記バーにくい込む突起部を設けている。この突起部は、前記押圧力を増大させるとともに、バー移動への追従を容易にする。
【００２２】
前記せん断刃駆動機構は、上下の前記せん断刃を所定の待機位置に待機させ、両バーの重ね合わせ部が前記接合機構に到達したときに前記せん断刃の押し込みを開始し、前記せん断刃が接合が完了する所定の押し込みストロークを移動した時に前記せん断刃を後退させて前記待機位置に戻すサイクリックな動作と、前記せん断刃が前記バーと接触している間はバー移動に従って前記せん断刃を移動させる同調動作とを行うように構成されている。
【００２３】
本発明の接合方式は上下の前記せん断刃と大きな押圧力により、接合時間が十分に短いので、前記せん断刃による接合過程はバーの進行に同調しながら実現でき、スムーズな接合が可能になる。
【００２４】
また、前記重ね合せ機構は、先行バーの後端が所定位置に達したとき、後行バーの速度を上昇して両者を重ね、重ね合わせ部が所定長に達したときに後行バーの速度を元に戻すように構成されているので、ミル間の速度差にも対応できる。さらに、前記重ね合わせ部には先行バーまたは後行バーの少なくとも一方のオミット部が含まれるようにしている。これにより元もとオミット部として捨てられる部位が接合後のクロップとなるので、材料の歩留まりを向上できる。
【００２５】
また、前記重ね合わせ部の前行程で前記重ね合わせ部となる先行バー及び後行バーの部位をデスケーリングすることで、熱間圧延材の不要な熱放散を回避できる。さらに、デスケーリング後、２０秒以内に重ね合わせを完了することで、デスケーリング後に成長する接合部のスケール厚さを圧延で破断に至らない厚さにすることができる。
【００２６】
本発明の熱間圧延設備によれば、接合時間が短いのでバーとのスムーズな同調が容易で、接合機のオンライン組込によるバー材の連続化が可能になる。また、速度調整のためのルーパーを省略することができるなど、圧延ライン長を短縮できる。
【発明の効果】
【００２７】
本発明の金属板の接合方法、接合装置によれば、金属板の厚み方向に対し両側から剪断刃を互いにラップさせて押し込む。さらに、剪断刃に突起部を設けているので、剪断過程で剪断面同士を互いに押し合う押圧力を発生させ、接合部が圧縮されて接合強度を向上でき、接合時間も短縮できる。また、上下から対向して剪断刃を相対移動させるので、接合時間が短縮できるのみならず、接合後の金属板の変形も防止できる。
【００２８】
本発明によれば、粗圧延機と熱間圧延機の間に先行バーと後行バーをバーの進行に追従にしながら接合する上記の接合装置を組み込んだので、圧延材をオンラインで連続化できる熱間圧延設備を提供できる。また、バーの進行に追従できるコンパクトな構成、及びルーパーの省略可能などによりライン長を短縮できる。さらに、バーのオミット部を重ね合わせる機構により、接合後に捨てられる材料の無駄を低減できる。
【発明を実施するための最良の形態】
【００２９】
本発明の金属板の接合装置の一実施例について図面を参照しながら詳細に説明する。接合対象の金属板は新たに加熱の必要がない熱間圧延材とする。図１は接合装置の基本構成を示す模式図で、接合開始位置の状態を示している。
【００３０】
熱間圧延材の上バー１と下バー２が重なり合った状態を、突起３０のある上刃物３と突起４０のある下刃物４が挟み込んでいる（突起３０，４０がバー表面に接触した状態）。上刃物３の突起３０、下刃物４の突起４０は互いに向い合う刃物端面の任意の位置（中央部など）の全幅方向に設けられた三角柱状の突起で、後述のように、刃物３，４の移動過程でせん断面同士を互いに押しつける押圧力を発生する。なお、突起３０，４０の突起高さはＬ４とする。
【００３１】
上クランプ５、下クランプ６もそれぞれ上バー１及び下バー２に接触した状態となっている。上クランプ５は上クランプ支持装置７に、下クランプ６は下クランプ支持装置８により、任意に設定された油圧などで支えられる。上刃物３と上クランプ５と上クランプ支持装置７は上刃物集合体９として一体的に形成されている。また、下刃物４と下クランプ６と下クランプ支持装置８は下刃物集合体１０として一体的に形成されている。刃物３，４は図示していない外部から押込力ＦDを加えられて、押し込みストロークを動作する。また、上下クランプ５，６はクランプ支持力ＦTを加えられる。
【００３２】
上刃物集合体９及び下刃物集合体１０はハウジング１０１に取り付けられ、上刃物集合体９はハウジング１０１のポスト部１０１ａ，ｂに案内され、バー１，２の厚み方向に対して斜めに移動するように設けられている。上刃物集合体９及び下刃物集合体１０は図示の点Ａに対し、後述するリンク機構により、接近・離反できるように構成され、上バー１、下バー２を挟んで刃物集合体９，１０が互いに接近または離反される。
【００３３】
上刃物集合体９の接合過程での移動は矢印方向となり、また、接合後は矢印と反対方向に動作して退避する。下刃物４と下クランプ６と下クランプ支持装置８も下刃物集合体１０として、上刃物集合体９と同様に構成されている。なお、下刃物４または上刃物３の一方のみが移動される構成とすることも可能である。また、上下クランプは厚み方向に移動し、上刃物３と下刃物４がその刃先角に沿って斜めに移動するようにしてもよい。
【００３４】
図２は接合装置の接合完了状態を示す。上刃物３と下刃物４がバー１，２を剪断する過程で、バー１，２は互いの剪断面で接合されてバー連続体１３が形成される。接合動作の完了位置（Ｌ２）ではバー連続体１３が形成され、上クロップ１１と下クロップ１２が分離または分離し出している。この後、矢印方向に動作させて図１の開始位置（Ｌ１）方向に退避させる。上刃物３または下刃物４の先端面３２，４２がバー１、２に接触した位置、つまり突起部３０，４０がその高さＬ４だけバーにくい込んだ状態から接合完了位置まで移動する距離を押し込みストローク（Ｌ３＝Ｌ２−Ｌ１−Ｌ４）と呼ぶ。
【００３５】
上記のように、本実施例の接合装置は上バーと下バーの重ね合わせ部をはさむ両側の対向位置に刃物３，４を配置し、対向した刃物同士が重ね合わせ部を挟み込むように相対的に移動する機構を備えた。なお、重ね合わせ部は、刃物３，４の両外側に配置されるクランプ５，６の支持が可能となる長さを有している。また、接合過程の刃物の移動軌跡はバー厚み方向に対して傾斜角を持たせ、接合線が厚み方向に対して傾斜するようにした。さらに、バー面と接触する刃物面に三角柱状の突起を設け、移動過程で三角形の一面からせん断面同士を互いに押し付け合う押圧力を発生させるようにした。
【００３６】
図３は刃物形状と接合完了状態での幾何学的関係を示す説明図である。突起３０，４０をもつ刃物３，４の動作は、矢印方向の刃先移動軌跡となる。ここで、θDは刃物３，４の突起角、θJは接合部傾斜角、θXは刃先開き角と定義する。上刃物３は先端面３２をバー１に接触し、刃先開き角θXによる側端面３１の傾斜とほぼ等しい傾斜方向、つまり矢印方向に移動される。下刃物４も同様である。ここで、θXと矢印方向は完全に一致させる必要はなく、通常は数度の差がある。
【００３７】
押込力ＦD及びクランプ支持力ＦTが加えられ、刃物３，４の刃先３３，４３が押し込まれ、バー材１，２が刃先開き角θXに沿ってせん断され、互いのせん断面が塑性流動変形して接合される。このとき、刃先開き角θXを９０°より大きくし、刃物を斜めに押し込む。
【００３８】
さらに、本実施例では刃物３，４に突起３０，４０を設けているので、その突起角θDで決まる突起面３４，４４の直角方向に押圧力ＦPが発生し、その水平分力がＦHとなる。この水平力ＦHが圧縮部の圧縮力として作用し、水平力ＦHを支持する力としてクランプ支持力ＦTが加えられる。
【００３９】
ここで、クランプ力ＦTと水平力ＦH及び突起角θDの関係を説明する。上クランプ５と上クロップ１１との間の摩擦係数μT1、上クロップ１１とバー連結体１３との間の摩擦係数μT2、下刃物４とバー連結体１３との間の摩擦係数μDとする。μT1及びμT2の小さい方をμTとすると、ＦHはＦTとθDの関数として（１）式のように記述できる。
【００４０】
ＦH＝ＦT(μT(１−sin2θD＋μDsinθDcosθD)＋μD)／(１−sin2θD) …（１）
図４は水平力の倍率ＦH／ＦTと突起角θDの関係を示す。この関係曲線はμT及びμDを０．５としたもので、突起角θDが３０°を超えるとＦTに対する水平力ＦHの倍率が急上昇する。このことから、接合部を圧縮する水平力を高める場合、刃物３，４の突起角θDを３０°以上にすることが望ましい。
【００４１】
図５は刃物突起の突起角θDの上限を説明する図である。先行バー２と下刃物４との関係を示し、刃物４の点線は突起部がバー２に接した状態、実線は突起がバーにくい込んだ状態を示している。バー２の板厚方向に対して斜めの刃先移動軌跡１００のように刃物４の刃先４３が移動するとき、図示のように突起部の突起角θDが刃先移動軌跡１００に平行な線１００'の角度θより大きいと、空隙部ａが存在する。この空隙部ａは接合部に作用する圧縮力を開放するように作用するので、接合部の接合強度が低下する。
【００４２】
よって、空隙部ａを生じない角度θ、刃先移動軌跡に平行な角度が突起角θDの上限となる。つまり、突起角θDの範囲は、刃物がバー面に接触して押し込む刃面４２に対して３０°〜刃先移動軌跡に平行になる角度（本実施例では、接合部傾斜角θJと同じになる）とするのが良い。
【００４３】
図６は接合部傾斜角θJと接合破断強度の関係を示す。図中の○印は接合部がその後の圧延で破断に至らない場合、×印は破断に至った場合で、接合部傾斜角θJが大きいほど破断しやすいことを示している。最適な角度θJは、刃物同士のラップ量、押し込みストローク量などの接合条件によって変化するが、傾斜角度θJが大きいほど、すなわち接合面が斜めになるほど接合部の強度が高まる。要求される接合部破断強度が３．０kg／mm2程度の場合、圧延破断に至らない接合部傾斜角θJは７５°以下である。
【００４４】
図７は刃先開き角θXと接合部傾斜角θJの関係を示す。図示のように、刃先開き角θXを大きくすると接合部傾斜角θJを小さくでき、接合部の破断強度が大きくなる。刃先開き角θXが９０°以上であれば、接合部傾斜角θJを容易に７５°以下にできる。
【００４５】
ところで、図３における刃物３及び刃物４はオーバーラップがないと、刃先３３と刃先４３の刃先移動軌跡は同一線上となる。一方、オーバーラップ量が大きくなるほど接合部傾斜角θJが小さくなる。図７における△印はオーバーラップが０．１mm、○印はオーバーラップが３mm、□印はオーバーラップが１０mmのときの値である。そこで、刃物３と刃物４の刃方向に直線的に相対移動し、かつ双方の刃先移動軌跡が相手の内側となるようにオーバーラップさせる。つまり、押し込まれた状態で、上刃物３の真上から見て下刃物４の一部と重なる配置にする。
【００４６】
図８はオーバーラップのある接合装置の模式図で、図１と同様の構成を省略的に示してある。（ａ）は接合開始直後で、刃物３，４の突起がバーに押し込まれ、刃面３２，４２がバー面に接触した状態、（ｂ）は押し込みストロークＬ３だけ移動した接合完了状態を示している。上刃物３と下刃物４の移動方向は同じで、歯先移動軌跡の延長線がε１だけオーバーラップするように配置されている。（ａ）の状態で、菱形状のハッチング部分は（ｂ）に至る接合過程で圧縮される。この圧縮された部分の反発力が接合部に圧縮力として作用する。このとき、刃物３，４の突起３０，４０による押圧力は接合部に作用する圧縮力を支えるように作用する。
【００４７】
このように、接合部に圧縮力が作用することで、結果的に接合強度が大きくなる。鉄系材料を接合する場合、一般的に必要とされる接合強度を得るためには、オーバーラップ部分が被接合金属板の長手方向に対して０.１mm以上であることが望ましい。なお、アルミ材などの柔らかい材料では、オーバーラップ量が０でも（オーバーラップ量＜０では、本発明の接合は不可となる）一定の接合強度は確保できる。一方、オーバーラップ量の上限は以下のようになる。
【００４８】
図８（ａ）に示すハッチング部、つまり圧縮される面積は、オーバーラップ量が１５ｍｍ、バー厚みが３０ｍｍの場合に４５０ｍｍ2となる。一方、突起部で囲まれる面積はおよそ３０×３０×２＝１８００ｍｍ2であり、接合過程で４５０／１８００＝２５％の圧縮変形を接合部付近に生じさせたことになる。
【００４９】
文献「板圧延の理論と実際」に掲載の応力−ひずみ曲線（図７．５）によれば、接合温度が８００〜１２００℃の高温では、２５％のひずみがあれば、そのときの圧縮応力はほぼ上限となる。また、オーバーラップ量を余り大きくすると、接合装置にかかる負荷が過大となり、刃物の刃先や突起部の耐摩耗性が低下する。従って、オーバーラップ量の上限は１５ｍｍとするのが望ましい。
【００５０】
ここで、突起３０，４０はバー１，２にくい込むときに、くい込んだ部分を圧縮し、この圧縮が接合部５０へ押圧力として作用する。よって、オーバーラップによる押圧力と相俟ってより接合強度を向上できる。
【００５１】
図９は刃物の押し込みストロークの説明図で、（ａ）は最小値、（ｂ）は最大値を示している。一般に、接合部の強度はほぼ母材強度に等しい。一方、接合部は接合後に圧延され巻取られるまでに破断しないことが必要条件で、そのためには母材の１／２程度の強度があれば十分である。接合部に母材の１／２程度の強度を持たせるために、押し込みストロークの最小値は母材厚ｔの１／２（０．５ｔ）、最大値は母材厚ｔの１．５ｔとなる。
【００５２】
図１０は他の実施例による接合装置の模式図で、図８（ａ）、（ｂ）の状態に対応して示している。図８との相違は、バー面に対して上刃物３は垂直に、下刃物４は斜めに移動し、かつ両者の移動軌跡の延長線が交差するように配置されている。（ａ）の状態で菱形状のハッチング部分は、（ｂ）に至る接合過程で圧縮されるので、オーバーラップを設けた場合と同様に、接合部には圧縮力が作用して接合面への押圧力が大きくなり、結果的に接合強度が大きくなる。
【００５３】
図１０の接合装置の変形例として、上刃物が斜めに移動、下刃物が垂直に移動してもよい。あるいは、両方が斜め移動しその角度が異なるようにしてもよい。つまり、上下刃物の移動軌跡の延長線が交差するように配置されていれば良い。
【００５４】
上記した接合の結果、図３に示したように連結部材１３からはみ出たクロップ１１，１２が生成される。クロップの大部分は接合完了時に切断されているが、上述した接合方法における接合面は板厚方向にある角度を持った形状となるので、押し込みストローク量によってはクロップと接合部との連結部が残る。接合完了時にクロップを分断しやすくするためには、連結残部は板厚方向で５mm以下であるようにすることが好ましく、押し込みストロークは少なくとも板厚以上、好ましくは、板厚の１．２倍以上とするのがよい。なお、ストロークが板厚の１．２倍以上であれば、連結残厚みが小さくなると同時に、接合部の塑性流動変形率も大きくなるので接合強度も増加する。
【００５５】
次に、上下刃物を上記の移動軌跡に従って移動させる刃物駆動機構の一例を説明する。図１１は刃物駆動機構の概略構成を示す。上刃物３、下刃物４は接合開始位置から接合完了位置を経由して接合開始位置に戻る。このとき、接合するバー材がライン速度で下流方向に進行しているので、この進行に同調させながら点線で示す上刃物軌跡、下刃物軌跡を移動する。なお、静止している金属板同士を接合する場合は、単に押し込みストロークを上下する刃物駆動機構でよい。
【００５６】
主クランク軸はその中心Ａ（図１と同じ点Ａ）に対し２つの偏心軸をもつ。その上偏心軸は上刃物と、下偏心軸は下刃物とそれぞれリンクを介して連結され、主クランク軸の回転角に応じて上下刃物を上下（押し込みまたは後退）させる。また、主クランク軸と同調関係に係合される同調軸は、揺動レバーを介して上偏心軸のリンク、下偏心軸のリンクと連系し、上下刃物がバーに接触している間はバーの進行とほぼ等しい速度でバーの進行方向に刃物を移動させ、上下刃物がバーから離れると元の位置に戻す。
【００５７】
図１１（ａ）は接合開始以前の状態を示している。（ｂ）は接合完了時の状態を示し、横からみた上偏心軸と下偏心軸は同一線上となっている。このように、接合時の上下刃物をバーの進行速度に合わせているので、バー材に対する無理な引っ張りや圧縮がなく、スムーズな接合が可能になる。
【００５８】
この刃物駆動機構は、例えば「日立評論VOL.61 No.9(1979−9)」に掲載されている「日立ペンジュラム型フライングシャー」とほぼ同様な駆動機構によって構成されている。なお、刃物をバー材の移動に同調させるための同調機構は種々の変形が可能である。例えば、刃物の突起がバーに食い込んでから接合完了で引き離されるまではバーの移動に自然に追随させ、刃物を所定位置まで引き離したとき、バネ等によって元位置に復旧させるような構成も可能で、主クランク軸と必ずしも同調関係を持たなくてもよい。
【００５９】
また、特開平１０−３４２０３号の図５に開示されているドラム式、あるいは同号の図１５，１６に開示されている振り子式の駆動機構を用いて、バー材の移動速度に合わせて動作させ、せん断接合するような接合装置が可能である。
【００６０】
図１２は接合装置の刃物の他の実施例を示す。図示のように、上刃物３、下刃物４に複数の突起を設けている。上下刃物の一方の突起のみを複数としてもよい。上述のように、突起は刃物のせん断方向と直角な方向に押圧力を発生して接合部を圧縮する作用をもつ。突起を複数設けると、１個の場合に比べて突起にかかる負荷が軽減されるので、突起部の耐摩耗性を向上できる。また、各突起の高さを小さくして、その分だけバーへの食い込みを減らせるので、接合後の連結部の品質が向上する。
【００６１】
なお、複数の突起の形状や配置は必ずしも同じでなくてよく、例えば、後方の突起は幅方向に間歇的に配置したり、前方と後方で全幅方向をカバーするような配置も可能で、接合部に作用する圧縮力を効果的に支える構成であればよい。
【００６２】
図１３は接合装置の刃物の更に他の実施例を示す。上刃物３、下刃物４は図１と同様に配置されているが、突起を持っていない。この場合、本発明の接合方法における接合面は板厚方向にある角度（θJ）を持った形状となるので、接合部に発生する圧縮力は（１）式の関係（θD＝０）からバーと刃物の接触抵抗等によって発生する水平力ＦHによっても支えられる。従って、突起のある場合に比べて接合部に発生する圧縮力は低下するが、接合する材料の仕様や要求される破断強度によっては使用可能である。
【００６３】
次に、本発明の金属板接合方式を熱間圧延設備に適用した実施例を説明する。本実施例の熱間圧延設備には、特に先行バーと後行バーをライン上で重ねる重合せ機構と、その重ね合わせ部をライン上で接合する接合機が組み込まれる。
【００６４】
図１４は一実施例による熱間設備の概略のライン構成を示す。粗圧延機２１と接合機２６の間に、金属板を巻取って速度を調節する中間コイラー２２、粗バーのオミット部をカットするクロップシャー２３、デスケラー２４、後行バー１と先行バー２の重合せ機構である昇降装置２５を、また接合機２６と仕上ミル２８の間にクロップ処理装置２７を設けている。
【００６５】
接合機２６はレール上を移動できる機構を備えてライン組み込みしてもよい。しかし、本熱間圧延設備には上記した本発明の接合装置を使用し、その接合時間が短いので、例えば図１１に示した刃物駆動機構を用いると、バー材の移動速度に合わせて動作させつつ、せん断接合するような構成が可能である。
【００６６】
これにより、粗圧延機２１と仕上げ圧延機２８の間に設置する圧延材の接合機２６は、熱間圧延材の送り速度に合わせて移動しながら接合を完了するように構成され、圧延材を撓ませて送り速度を調整するルーパーが不要になる。
【００６７】
クロップシャー２３はバーの先端の不定形な形状部（オミット部）をカットする。バーを連続的に接合する場合においても、極端に異常な形状のオミット部をカットして、接合機２５やクロップ処理装置の処理に問題を生じないようにしている。
【００６８】
本実施例のデスケラー２４は、後述のように昇降装置２５と一体的に構成され、バー材の重ね合わせる部分の少なくとも一部をデスケーリングしてから重ね合わせるようにしている。デスケーリングの方法としては、回転カッターや、ブローチなどの機械的な切削または研削、アセチレンガスバーナーの噴射など種々の手段があるが、短時間で効率のよい手段として高圧水の噴射を採用している。
【００６９】
図１５は、スケール厚さと接合部破断強度の関係を示す。スケール厚さが薄い程接合部の破断強度が上がるので、スケールを極力少なくしてから重ね合わせることが好ましい。なお、デスケーリングは重ね合わせ面の全面に施す必要はなく、むしろ変形して接合面となる局所領域に限定して行うのが好ましい。
【００７０】
図２４は、デスケーリング後の開放時間とスケール厚さの関係、また、図２５はデスケーリング後の開放時間、スケール厚さ及び接合部破断強度の関係を示すもので、図１５と図２４を一つにまとめたものである。上述のように接合部破断強度は接合部傾斜角θjに依存するが、θjが６０゜またはそれ以下のときに、開放時間を２０秒以下にすることで、圧延において破断に至らない接合部破断強度以上にすることができる。
【００７１】
次に先行バーと後行バーの接合予定部を重ね合わせる昇降装置２５を説明する。昇降装置の機構を説明する前に、両バーの重ね合わされた領域とクロップ及び接合位置の関係を説明する。
【００７２】
図１６は、バーの重ね合わせ部と接合位置の説明図である。（ａ）は後行材であるバー１のオミット部を、（ｂ）は先行材であるバー２のオミット部を示す。ただし、クロップシャー２３による整形またはその必要なしのオミット部である。上バー１の長さｎの部分、下バー２の長さｍの部分は板幅が狭く、もともとオミット部として捨てられる箇所である。
【００７３】
（ｃ）はバー１，２を重ねた状態を、（ｄ）は接合後の接合位置を示し、接合位置からはみ出た斜線部がクロップとなる。ここで、上バー１のｎ内及び下バー２のｍ内で、かつ両バーの板幅がほぼ同一となる部位が接合位置となるように、（ｃ）での重ね合わせを設定している。このように、重ね合わせ部をできるだけ両バーのオミット部とすることで、接合後のクロップの大半がオミット部となるので、バー材の歩留を向上することができる。
【００７４】
図１７〜図２０を用いて、先行バーと後行バーの接合予定部を重ね合わせる昇降装置２５の構成と動作を説明する。図１７は一実施例による昇降装置の構成を示す。ライン上で、接合機２６の前に近接して配置される昇降装置２５は、上ローラセット１１１、昇降ローラセット１１２、テーブルローラセット１１３、ベース１１４及びリンク機構１１５から構成されている。なお、上ローラセット１１１とテーブルローラセット１１３に噴射型のデスケラー２４を設け、重ね合わせる面だけを、その直前でデスケーリングし、バーの他の部位からの熱を奪わないようにしている。
【００７５】
図１８は先行バー２の後端がテーブルローラセット１１３から離れ出した状態で、この状態を検知するとテーブルローラセット１１３は増速して後行バー１を早送りする。また、図１９に示すように昇降ローラセット１１２は予め下がった状態としてある。増速したバー１をバー２上に進行させ、図２０のように接合予定部を重ね合わせる。予定長さのバー材の重ね合わせが終了すると、後行バー１は元の速度に戻され、上ローラ１１１と再び上昇された昇降ローラ１１２とでバー１，２を支持する。このように重ねられた後行バー１と先行バー２は等速で進行して、接合機２６へと進行する。
【００７６】
バー１，２の重ね合わせ部が進入すると、接合機２６は接合処理を開始し、刃物３，４の各々をバー材の板厚以上のストローク量で斜めに押し込み、塑性流動変形を与えて接合する。上刃物３と下刃物４は重ね合わせ部の一部が十分に塑性流動変形できるように、ストローク量Ｌ３、接合部傾斜角θJ、ラップ量ε１などが定められている。接合されたバーはクロップ処理装置２７でクロップを除去してから仕上圧延機２１に搬送される。
【００７７】
図２１にクロップ処理装置の構成を示す。（ａ）は上面図、（ｂ）は正面図である。バー１，２の接合の結果として生じるクロップ１１，１２は僅かの連結部により接合部付近の上部と下部に残る。この接合部がテーブルローラ１２５〜１２８により進行され、一方、チョッパ回転子支持部１３０，１３１に支持されている上チョッパ１２３と、同様に支持されている下チョッパ１２４とが回転して、それぞれ上クロップ１１、下クロップ１２に衝突すると、クロップはバーから分離される。この後、下クロップ１２は下ガイド１２２を滑って下用バケット１３３に落下する。上クロップ１１は上ストッパ１２９の傾斜を利用して、上用バケット１３２に落下する。なお、図２１のクロップ処理装置２７は説明の都合上から単機で示したが、接合機２６と近接配置して、接合完了後の直後にクロップを除去する構成とするのが良い。
【００７８】
クロップ分断は板厚が異なった金属板の接合、板幅が異なった材料の接合時に特に工夫を要する。異なった板厚を接合する場合には、押し込みストロークを厚い側の板厚に合わせて押し込みストロークを設定すると良い。こうすることで、厚い板のクロップは連結残部がほとんど無くなり、接合時に切断された状態となる。
【００７９】
このため、接合する板厚を検知または設定して、接合機２６の押し込みストローク量を自動または手動で調整できるストローク調整機構を設ける。また、幅の異なる金属板の接合の場合には、重ね合わせから接合までの過程において、幅をシャーにて切り揃えたり、特開平１０−０３４２０３号に開示されているように狭い材料側の刃物にバーガイドを用いる方法等がある。
【００８０】
図２２は接合部の模式図で、（ａ）は接合完了時、（ｂ）は接合後の圧延完了時の接合線を示す。接合線alは、圧延後は圧下量に見合ってblのように延ばされる。このように圧延とともに傾斜が大きくなり、接合面積が増加するので、圧延スタンド間で作用する張力に対する耐破断性が高まる。特に、後段ほど圧延スタンド間の単位面積あたりの張力が高くなるので、圧延とともに接合面積が増加することは強度的に好ましい。
【００８１】
本実施例の熱間圧延設備によれば、バー材の先端と後端をオンラインで接合することができるからバー材の連続化が可能で、接合のために新たに加熱エネルギーも必要としない。本接合方法は板厚方向に対し刃物を斜めに押し込む接合過程で、刃物の突起部により接合部に十分な押圧力を作用させて、破断強度の大きい固相拡散接合を実現できるので、圧延中に接合部が破断し、圧延ロール表面を傷つけることがない。
【００８２】
また、押し込み深さはバー材の板厚の５０％以上とすることで強固な接合ができるが、残材のクロップ分断を接合と同時に行うためには押し込み深さを板厚以上にするとよい。この場合、クロップ分断を省略することができる場合もある。
【００８３】
また、接合時間は基本的には押し込み速度の大小に左右される。例えば１００mm／ｓ程度の押し込み速度が実現できるので、熱間圧延ラインの板速度に追従しながらの短時間の接合が可能になり、接合のために長いライン長を必要としない。さらに、ルーパーを省略することができるので、中間コイラーと仕上ミル間の距離を大幅に短縮できる。
【図面の簡単な説明】
【００８４】
【図１】本発明の一実施例による金属板の接合装置の基本構成を示す構成図。
【図２】図１の接合装置の接合完了状態を示す構成図。
【図３】刃物（剪断刃）形状と接合完了状態での幾何学的関係を示す説明図。
【図４】突起部の突起角θDと水平力の関係を示す特性図。
【図５】突起角の上限を示す説明図。
【図６】接合部傾斜角θJと接合破断強度の関係を示す特性図。
【図７】刃物刃先開き角θXと接合部傾斜角θJの関係を示す特性図。
【図８】オーバーラップのある接合装置の模式図。
【図９】刃物の押し込みストロークの説明図。
【図１０】他の実施例による接合装置の模式図。
【図１１】刃物駆動機構の概略構成図。
【図１２】他の例による刃物を備えた接合装置の模式図。
【図１３】さらに他の例による刃物を備えた接合装置の模式図。
【図１４】一実施例による熱間圧延設備のライン構成図。
【図１５】スケール厚さと接合部破断強度の関係を示す特性図。
【図１６】バーの重ね合わせ部と接合位置を示す説明図。
【図１７】先行バーと後行バーを重ね合わせる昇降装置の構成図。
【図１８】昇降装置の重ね合わせ動作の開始状態を示す説明図。
【図１９】昇降装置の重ね合わせ動作の中間状態を示す説明図。
【図２０】昇降装置の重ね合わせ動作の終了状態を示す説明図。
【図２１】クロップ処理装置の構成図。
【図２２】接合部の接合後、圧延後を示す模式図。
【図２３】本発明の金属板接合方法の作用を示す説明図。
【図２４】デスケーリング後の開放時間とスケール厚さの関係を示す特性図。
【図２５】デスケーリング後の開放時間、スケール厚さ及び接合部破断強度の関係を示す特性図。
【符号の説明】
【００８５】
１…上バー、２…下バー、３…上刃物、４…下刃物、５…上クランプ、６…下クランプ、７…上クランプ支持装置、８…下クランプ支持装置、９…上刃物集合体、１０…下刃物集合体、１１…上クロップ、１２…下クロップ、１３…バー連続体、２１…粗圧延機、２２…中間コイラー、２３…クロップシャー、２４…デスケーラー、２５…昇降装置、２６…接合機、２７…クロップ処理装置、２８…仕上げミル、３０，４０…突起部、３１，４１…側端面、３２，４２…先端面、３３，４３…刃先、３４，４４…突起面、５０…接合部、１００…刃先移動軌跡、１０１…ハウジング、１１１…上ローラセット、１１２…昇降ローラセット、１１３…テーブルローラセット、１１５…リンク機構。
【図１】
2008213046.tif 000003
【図２】
2008213046.tif 000004
【図３】
2008213046.tif 000005
【図４】
2008213046.tif 000006
【図５】
2008213046.tif 000007
【図６】
2008213046.tif 000008
【図７】
2008213046.tif 000009
【図８】
2008213046.tif 000010
【図９】
2008213046.tif 000011
【図１０】
2008213046.tif 000012
【図１１】
2008213046.tif 000013
【図１２】
2008213046.tif 000014
【図１３】
2008213046.tif 000015
【図１４】
2008213046.tif 000016
【図１５】
2008213046.tif 000017
【図１６】
2008213046.tif 000018
【図１７】
2008213046.tif 000019
【図１８】
2008213046.tif 000020
【図１９】
2008213046.tif 000021
【図２０】
2008213046.tif 000022
【図２１】
2008213046.tif 000023
【図２２】
2008213046.tif 000024
【図２３】
2008213046.tif 000025
【図２４】
2008213046.tif 000026
【図２５】
2008213046.tif 000027